(57)【要約】本発明は、携帯情報端末等に用いられるタッチパネルに組み込まれる透明接着剤付き偏光板であって、打ち抜き加工時に打ち抜き刃に対して糊残りが少なく、高温高湿下に晒された場合であっても透明接着剤と偏光板との付着面に発泡が生じにくい透明接着剤付き偏光板を提供する。また、該透明接着剤付き偏光板を組み込んだタッチパネルを提供することを目的とする。本発明は、可塑化ポリビニルアセタール樹脂を含有する透明接着剤が付着した偏光板であって、前記偏光板は、前記透明接着剤が付着している側の表面のＪＩＳ  Ｒ−３２５７に基づく水に対する接触角が５０°未満である透明接着剤付き偏光板である。
2016093280.tif 000002
【特許請求の範囲】
【請求項１】
可塑化ポリビニルアセタール樹脂を含有する透明接着剤が付着した偏光板であって、
前記偏光板は、前記透明接着剤が付着している側の表面のＪＩＳ  Ｒ−３２５７に基づく水に対する接触角が５０°未満である
ことを特徴とする透明接着剤付き偏光板。
【請求項２】
偏光板は、透明接着剤が付着している側の表面が表面改質処理されていることを特徴とする請求項１記載の透明接着剤付き偏光板。
【請求項３】
表面改質処理がプラズマ処理又はコロナ処理であることを特徴とする請求項２記載の透明接着剤付き偏光板。
【請求項４】
可塑化ポリビニルアセタール樹脂がポリビニルアセタールと可塑剤とを含有し、前記ポリビニルアセタールがポリビニルブチラールであることを特徴とする請求項１、２又は３記載の透明接着剤付き偏光板。
【請求項５】
ガラス板、樹脂板、樹脂フィルム、タッチパネル配線付きガラス板及びタッチパネル配線付き樹脂フィルムからなる群より選択される少なくとも１種の被着体と、請求項１、２、３又は４記載の透明接着剤付き偏光板とを含むタッチパネルであって、
前記被着体と偏光板とが透明接着剤を介して積層されている
ことを特徴とするタッチパネル。
【発明の詳細な説明】
【技術分野】
【０００１】
本発明は、携帯情報端末等に用いられるタッチパネルに組み込まれる透明接着剤付き偏光板に関し、特に打ち抜き加工時に打ち抜き刃に対して糊残りが少なく、高温高湿下に晒された場合であっても透明接着剤と偏光板との付着面に発泡が生じにくい透明接着剤付き偏光板に関する。また、本発明は、該透明接着剤付き偏光板を組み込んだタッチパネルに関する。
【背景技術】
【０００２】
タッチパネルは様々な分野で用いられており、例えば、スマートフォン、タブレット等の携帯情報端末に組み込まれている。一般的に用いられているアウトセル型のタッチパネルにおいては、ガラス等からなる表面保護パネルの下に、酸化インジウムスズ（ＩＴＯ）等からなるタッチパネル配線が形成されたフィルムが配置されており、このタッチパネル配線付きフィルムの下に、偏光板、ディスプレイが順に設けられている。
携帯情報端末の表示画面の透明性、輝度、コントラスト等を改善し、視認性を向上させるため、表面保護パネルとタッチパネル配線付きフィルムとの層間、及び、タッチパネル配線付きフィルムと偏光板との層間を、空気よりも屈折率が小さい透明接着剤で埋めることにより、これらの部材と層間との屈折率差を小さくすることが行われている。【０００３】
透明接着剤としては、透明性、粘着性、塗工性等の観点から、アクリル系粘着剤又は粘着テープが多用されている（例えば、特許文献１）。【０００４】
また、近年、携帯情報端末の薄型化及び高性能化のために、アウトセル型に代わる新たなタッチパネル構成が着目されている。
例えば、カバーガラス一体型（いわゆるＯＧＳ：ｏｎｅ  ｇｌａｓｓ  ｓｏｌｕｔｉｏｎ）、カバーシート一体型等と呼ばれるタッチパネルは、表面保護パネルであるガラス板、樹脂フィルム（例えば、ポリエステルフィルム）等にタッチパネル配線を施したものである。また、オンセル型、インセル型等と呼ばれるタッチパネルは、ディスプレイ内部にタッチパネル配線を形成することで、ディスプレイにタッチパネル機能を内蔵させたものである。
これらの新たなタッチパネル構成においても、偏光板を貼り合わせるために特許文献１に記載されているようなアクリル系粘着剤又は粘着テープが用いられている。【０００５】
しかしながら、特許文献１に記載されているようなアクリル系粘着剤又は粘着テープは、タッチパネルの形状に打ち抜く加工において、打ち抜き刃にアクリル系粘着剤が付着してしまい（糊残り）、打ち抜き刃の洗浄に時間がかかるという問題があった。
【先行技術文献】
【特許文献】
【０００６】
【特許文献１】特開２０１１−７４３０８号公報
【発明の概要】
【発明が解決しようとする課題】
【０００７】
そこで、本発明者らは鋭意検討した結果、アクリル系粘着剤のように常温でタック性のある粘着剤ではなく、常温でタック性が低く糊残りの発生しない可塑化ポリビニルアセタール樹脂を用いれば、この問題を解決できることを見出した。可塑化ポリビニルアセタール樹脂を含有する透明接着剤は、加熱しながら圧着することより偏光板に対する接着性を発現でき、常温での打ち抜き加工時には打ち抜き刃に対する糊残りが少ない。【０００８】
しかしながら、可塑化ポリビニルアセタール樹脂を含有する透明接着剤を用いると、高温高湿下に晒された場合、例えば偏光板から生じるアウトガス等を原因として透明接着剤と偏光板との付着面に発泡が生じ、視認性が悪くなってしまうという問題が生じた。このような問題はアクリル系粘着剤を用いた場合にも生じるが、可塑化ポリビニルアセタール樹脂を用いた場合により顕著となった。【０００９】
本発明は、携帯情報端末等に用いられるタッチパネルに組み込まれる透明接着剤付き偏光板であって、打ち抜き加工時に打ち抜き刃に対して糊残りが少なく、高温高湿下に晒された場合であっても透明接着剤と偏光板との付着面に発泡が生じにくい透明接着剤付き偏光板を提供することを目的とする。また、本発明は、該透明接着剤付き偏光板を組み込んだタッチパネルを提供することを目的とする。
【課題を解決するための手段】
【００１０】
本発明は、可塑化ポリビニルアセタール樹脂を含有する透明接着剤が付着した偏光板であって、前記偏光板は、前記透明接着剤が付着している側の表面のＪＩＳ  Ｒ−３２５７に基づく水に対する接触角が５０°未満である透明接着剤付き偏光板である。
以下、本発明を詳述する。【００１１】
本発明者らは、上記課題を解決するに鋭意研究した結果、可塑化ポリビニルアセタール樹脂を含有する透明接着剤を用い、更に、偏光板の透明接着剤が付着している側の表面のＪＩＳ  Ｒ−３２５７に基づく水に対する接触角を特定範囲に調整することにより、打ち抜き加工時に打ち抜き刃に対する糊残りを抑制し、高温高湿下に晒された場合に透明接着剤と偏光板との付着面に発泡が生じる現象を抑制できることを見出し、本発明を完成させた。【００１２】
本発明の透明接着剤付き偏光板は、可塑化ポリビニルアセタール樹脂を含有する透明接着剤が付着した偏光板である。本明細書中、可塑化ポリビニルアセタール樹脂とは、ポリビニルアセタールと可塑剤とを含有する樹脂を意味する。【００１３】
上記ポリビニルアセタールは、例えば、ポリ酢酸ビニルを鹸化することにより得られたポリビニルアルコールを、触媒存在下でアルデヒドによりアセタール化することにより調製することができる。上記ポリビニルアルコールの鹸化度は特に限定されないが、一般に７０〜９９．９モル％の範囲内にあり、７０〜９９．８モル％が好ましく、８０〜９９．８モル％がより好ましい。
上記ポリビニルアルコールの平均重合度は特に限定されないが、高温高湿下に晒された場合に上記透明接着剤と上記偏光板との付着面に発泡が生じる現象を抑制する観点からは分子量の大きなポリビニルアセタールが好適であるため、平均重合度の高いポリビニルアルコールを用いることが好ましい。上記ポリビニルアルコールの平均重合度の好ましい下限は２００、好ましい上限は４０００である。上記平均重合度が２００未満であると、高温高湿下に晒された場合に上記透明接着剤と上記偏光板との付着面に発泡が生じやすくなることがある。上記平均重合度が４０００を超えると、上記ポリビニルアルコールをアセタール化する際に溶液粘度が異常に高くなってアセタール化が困難になることがあり、また、上記透明接着剤の成形が困難になることがある。上記平均重合度のより好ましい下限は６００、より好ましい上限は３８００であり、更に好ましい下限は８００、更に好ましい上限は３６００である。【００１４】
上記ポリビニルアルコールを触媒存在下でアルデヒドによりアセタール化する際には、上記ポリビニルアルコールを含む溶液を用いてもよい。上記ポリビニルアルコールを含む溶液に用いられる溶媒として、例えば、水等が挙げられる。【００１５】
上記アルデヒドは特に限定されないが、一般的には、炭素数が１〜１０のアルデヒドが好適に用いられる。
上記炭素数が１〜１０のアルデヒドは特に限定されず、直鎖状のアルデヒドであってもよいし、分枝状のアルデヒドであってもよく、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好ましく、ｎ−ブチルアルデヒドがより好ましい。これらのアルデヒドは単独で用いられてもよく、２種以上を併用してもよい。
即ち、上記ポリビニルアセタールは、ポリビニルブチラール（上記アルデヒドがｎ−ブチルアルデヒドである場合、上記ポリビニルアセタールをポリビニルブチラール（ＰＶＢ）という）であることが好ましい。上記ポリビニルブチラールを用いることにより、上記透明接着剤の上記偏光板に対する接着力が適切に発現し、耐光性、耐候性等が向上する。また、必要に応じて２種以上のポリビニルアセタールを併用してもよい。【００１６】
上記ポリビニルアセタールの水酸基の含有率（水酸基量）の好ましい下限は１６モル％、好ましい上限は４５モル％である。上記水酸基量が１６モル％以上であれば、上記透明接着剤の上記偏光板に対する接着力が向上する。上記水酸基量が４５モル％以下であれば、上記ポリビニルアセタールの柔軟性が高くなって取扱い性が向上し、また、上記ポリビニルアセタールと上記可塑剤との相溶性が高くなり、上記透明接着剤の段差追従性が向上する。上記水酸基量のより好ましい下限は１８モル％、更に好ましい下限は２０モル％、特に好ましい下限は２２モル％であり、より好ましい上限は４０モル％、更に好ましい上限は３８モル％、更により好ましい上限は３６モル％、特に好ましい上限は３５モル％である。
なお、ポリビニルアセタールの水酸基量は、水酸基が結合しているエチレン基量を、主鎖の全エチレン基量で除算して求めたモル分率を百分率（モル％）で表した値である。水酸基が結合しているエチレン基量は、例えば、ＪＩＳ  Ｋ６７２８「ポリビニルブチラール試験方法」に準拠した方法により求めることができる。【００１７】
上記ポリビニルアセタールのアセチル化度（アセチル基量）の好ましい下限は０．１モル％、好ましい上限は３０モル％である。上記アセチル基量が０．１モル％以上であれば、上記ポリビニルアセタールと上記可塑剤との相溶性が高くなり、上記透明接着剤の段差追従性が向上する。上記アセチル基量が３０モル％以下であれば、上記ポリビニルアセタールの耐湿性が向上する。また、上記アセチル基量が３０モル％を超えると、上記ポリビニルアセタールを製造する際の反応効率が低下することがある。上記アセチル基量のより好ましい下限は０．２モル％、更に好ましい下限は０．３モル％であり、より好ましい上限は２４モル％、更に好ましい上限は２０モル％、更により好ましい上限は１９．５モル％、特に好ましい上限は１５モル％である。
なお、ポリビニルアセタールのアセチル基量は、主鎖の全エチレン基量から、アセタール基が結合しているエチレン基量と、水酸基が結合しているエチレン基量とを差し引いた値を、主鎖の全エチレン基量で除算して求めたモル分率を百分率（モル％）で表した値である。アセタール基が結合しているエチレン基量は、例えば、ＪＩＳ  Ｋ６７２８「ポリビニルブチラール試験方法」に準拠して測定できる。【００１８】
上記ポリビニルアセタールのアセチル基量を上記範囲に調整する方法として、例えば、上記ポリビニルアルコールの鹸化度を調整する方法が挙げられる。即ち、上記ポリビニルアセタールのアセチル基量は、上記ポリビニルアルコールの鹸化度に依存するものであり、鹸化度が低いポリビニルアルコールを用いれば上記ポリビニルアセタールのアセチル基量は大きくなり、鹸化度が高いポリビニルアルコールを用いれば上記ポリビニルアセタールのアセチル基量は小さくなる。【００１９】
上記ポリビニルアセタールのアセタール化度の好ましい下限は５０モル％、好ましい上限は８５モル％である。上記アセタール化度が５０モル％以上であれば、上記ポリビニルアセタールと上記可塑剤との相溶性が高くなる。上記アセタール化度が８５モル％以下であれば、上記ポリビニルアセタールを製造するために必要な反応時間を短縮できる。上記アセタール化度のより好ましい下限は５４モル％、更に好ましい下限は５８モル％、特に好ましい下限は６０モル％である。上記アセタール化度のより好ましい上限は８２モル％、更に好ましい上限は７９モル％、特に好ましい上限は７７モル％である。
なお、ポリビニルアセタールのアセタール化度は、アセタール基が結合しているエチレン基量を、主鎖の全エチレン基量で除算して求めたモル分率を百分率（モル％）で表した値である。アセタール化度は、ＪＩＳ  Ｋ６７２８「ポリビニルブチラール試験方法」に準拠した方法により、アセチル基量とビニルアルコール量（水酸基の含有率）とを測定し、得られた測定結果からモル分率を算出し、次いで、１００モル％からアセチル基量とビニルアルコール量とを差し引くことにより算出されうる。【００２０】
上記ポリビニルアセタールのアセタール化度を調整する方法として、例えば、上記アルデヒドの添加量を調整する方法が挙げられる。上記アルデヒドの添加量を少なくすれば上記ポリビニルアセタールのアセタール化度は低くなり、上記アルデヒドの添加量を多くすれば上記ポリビニルアセタールのアセタール化度は高くなる。【００２１】
上記可塑剤は特に限定されず、従来公知の可塑剤を用いることができ、単独で用いられてもよく、２種以上を併用してもよい。上記可塑剤として、例えば、一塩基性有機酸エステル、多塩基性有機酸エステル等の有機酸エステル可塑剤、有機リン酸可塑剤、有機亜リン酸可塑剤等のリン酸可塑剤等が挙げられる。なかでも、有機酸エステル可塑剤が好ましい。
上記可塑剤は、液状可塑剤であることが好ましい。【００２２】
上記一塩基性有機酸エステルは特に限定されず、例えば、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸と、トリエチレングリコール、テトラエチレングリコール、トリプロピレングリコール等のグリコールとの反応によって得られたグリコールエステル等が挙げられる。
上記多塩基性有機酸エステルは特に限定されず、例えば、アジピン酸、セバシン酸、アゼライン酸等の多塩基性有機酸と、炭素数４〜８の直鎖又は分岐構造を有するアルコールとの反応によって得られたエステル化合物等が挙げられる。【００２３】
上記有機酸エステル可塑剤は、下記式で表されるジエステル可塑剤であることが好ましい。上記ジエステル可塑剤を用いることにより、上記透明接着剤の成形性が向上する。
Ｒ１−ＣＯ−（−Ｒ３−Ｏ−）ｐ−ＣＯ−Ｒ２
式中、Ｒ１及びＲ２はそれぞれ炭素数５〜１０（好ましくは炭素数６〜１０）の有機基を表し、Ｒ３はエチレン基、イソプロピレン基又はｎ−プロピレン基を表し、ｐは３〜１０の整数を表す。
上記有機酸エステル可塑剤は、具体的には例えば、トリエチレングリコール−ジ−２−エチルブチレート、トリエチレングリコール−ジ−２−エチルヘキサノエート、トリエチレングリコールジカプリレート、トリエチレングリコールジ−ｎ−オクタノエート、トリエチレングリコール−ジ−ｎ−ヘプタノエート、テトラエチレングリコール−ジ−ｎ−ヘプタノエート、テトラエチレングリコール−ジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコール−ジ−２−エチルブチレート、ジエチレングリコール−ジ−２−エチルヘキサノエート、ジプロピレングリコールジ−２−エチルブチレート、トリエチレングリコールジ−２−エチルペンタノエート、テトラエチレングリコール−ジ−２−エチルブチレート、ジエチレングリコールジカプリエート、ジヘキシルアジペート、ジオクチルアジペート、ヘキシルシクロヘキシルアジペート、ジイソノニルアジペート、ヘプチルノニルアジペート、油変性セバシン酸アルキド、リン酸エステルとアジピン酸エステルとの混合物、炭素数４〜９のアルキルアルコール及び炭素数４〜９の環状アルコールから作製された混合型アジピン酸エステル等が挙げられる。【００２４】
上記有機リン酸可塑剤は特に限定されず、例えば、トリブトキシエチルホスフェート、イソデシルフェニルホスフェート、トリイソプロピルホスフェート等が挙げられる。【００２５】
上記可塑剤のなかでも、ジヘキシルアジペート（ＤＨＡ）、トリエチレングリコール−ジ−２−エチルヘキサノエート（３ＧＯ）、テトラエチレングリコール−ジ−２−エチルヘキサノエート（４ＧＯ）、トリエチレングリコール−ジ−２−エチルブチレート（３ＧＨ）、テトラエチレングリコール−ジ−２−エチルブチレート（４ＧＨ）、テトラエチレングリコール−ジ−ｎ−ヘプタノエート（４Ｇ７）及びトリエチレングリコール−ジ−ｎ−ヘプタノエート（３Ｇ７）からなる群より選択される少なくとも１種が好ましく、トリエチレングリコール−ジ−２−エチルブチレート（３ＧＨ）、トリエチレングリコール−ジ−ｎ−ヘプタノエート（３Ｇ７）、トリエチレングリコール−ジ−２−エチルヘキサノエート（３ＧＯ）がより好ましく、トリエチレングリコール−ジ−２−エチルヘキサノエート（３ＧＯ）が更に好ましい。【００２６】
上記ポリビニルアセタールに対する上記可塑剤の含有量は特に限定されないが、上記ポリビニルアセタール１００重量部に対する好ましい下限は５重量部、好ましい上限は７５重量部である。上記含有量が５重量部未満であると、上記透明接着剤の成形性が低下することがある。上記含有量が７５重量部を超えると、上記透明接着剤の透明性が低下したり、上記可塑剤がブリードアウトしたりすることがある。上記可塑剤のより好ましい下限は１０重量部、更に好ましい下限は１５重量部、特に好ましい下限は２０重量部であり、より好ましい上限は６５重量部、更に好ましい上限は５５重量部、特に好ましい上限は４５重量部である。【００２７】
なお、上記ポリビニルアセタールによって凝集力を発生させているため、上記可塑剤の含有量は少ないほうが好ましい。即ち、上記ポリビニルアセタールと上記可塑剤との相溶性を高めて、上記可塑剤の含有量を低下させることが好ましい。これにより、高温高湿下に晒された場合に上記透明接着剤と上記偏光板との付着面に発泡が生じる現象を更に抑制することができる。
上記ポリビニルアセタールと上記可塑剤との相溶性を高める方法として、例えば、上記ポリビニルアセタールのアセタール化度を大きくする方法、アセチル基量を高くする方法が好ましい。また、上記ポリビニルアセタールの水酸基のブロック性を落とす方法も好ましい。水酸基のブロック化を抑制する方法として、熟成温度を下げる方法が好ましい。【００２８】
上記透明接着剤中、上記可塑化ポリビニルアセタール樹脂の含有量は５０重量％以上であることが好ましい。上記含有量が５０重量％未満であると、打ち抜き加工時に打ち抜き刃に対する糊残りを抑制できなかったり、高温高湿下に晒された場合に上記透明接着剤と上記偏光板との付着面に発泡が生じる現象を抑制できなかったりすることがある。上記含有量のより好ましい下限は６０重量％、更に好ましい下限は７０重量％、更により好ましい下限は８０重量％、特に好ましい下限は９０重量％である。
上記可塑化ポリビニルアセタール樹脂の含有量の上限は特に限定されず、１００重量％であってもよい。【００２９】
上記透明接着剤は、必要に応じて、透明性を損なわない範囲内で、接着力調整剤、粘着付与樹脂、可塑剤、乳化剤、軟化剤、微粒子、充填剤、顔料、染料、シランカップリング剤、酸化防止剤、界面活性剤、ワックス等の公知の添加剤を含有してもよい。【００３０】
上記透明接着剤の形状は特に限定されず、例えば、シート状、フィルム状、液状（分散液状、エマルション状）等が挙げられるが、シート状が好ましい。
シート状の場合、上記透明接着剤の厚みは特に限定されず、用途によって設定されるが、好ましい下限が５μｍ、好ましい上限が８００μｍである。上記厚みが５μｍ未満であると、上記透明接着剤と上記偏光板との貼り合わせ時に気泡の巻き込みが生じることがある。上記厚みのより好ましい下限は１０μｍ、より好ましい上限は６００μｍであり、更に好ましい下限は２５μｍ、更に好ましい上限は４００μｍであり、更により好ましい下限は５０μｍ、更により好ましい上限は３００μｍであり、特に好ましい下限は７５μｍ、特に好ましい上限は２００μｍである。【００３１】
上記透明接着剤は、携帯情報端末等に用いられるタッチパネルに必要とされる透明性を有していればよいが、全光線透過率が７０％以上であることが好ましい。【００３２】
上記透明接着剤の製造方法は特に限定されず、シート状の場合、例えば、可塑化ポリビニルアセタール樹脂及び必要に応じて配合される添加剤を含有する組成物を、押し出し法、途工法、キャスティング法、カレンダー法、プレス法等の通常の製膜法によりシート状に製膜する方法が挙げられる。【００３３】
上記偏光板は、上記透明接着剤が付着している側の表面のＪＩＳ  Ｒ−３２５７に基づく水に対する接触角が５０°未満である。
上記水に対する接触角を５０°未満に調整することにより、高温高湿下に晒された場合に上記透明接着剤と上記偏光板との付着面に発泡が生じる現象を抑制することができる。上記水に対する接触角の好ましい上限は４０°、より好ましい上限は３０°、更に好ましい上限は２５°、特に好ましい上限は２０°、最も好ましい上限は１５°である。
上記水に対する接触角の下限は特に限定されないが、１°以上が好ましく、５°以上がより好ましい。
なお、偏光板の透明接着剤が付着している側の表面のＪＩＳ  Ｒ−３２５７に基づく水に対する接触角は、ＪＩＳ  Ｒ−３２５７に準じて、接触角測定装置（例えば、ＫＳＶ社製「ＣＡＭ２００」等）を用いて測定できる。【００３４】
上記偏光板は、上記範囲の接触角を有していれば特に限定されず、例えば、延伸したポリビニルアルコールフィルムをヨウ素又は二色性染料により染色したポリビニルアルコール層の両面に、例えばトリアセチルセルロース（ＴＡＣ）等からなる透明なフィルムを保護フィルムとして貼り合わせた偏光板又は偏光フィルムが挙げられる。耐久性の要求が厳しくない場合は、高い偏光性能を有するヨウ素により染色したヨウ素系偏光フィルムが、耐久性の要求が厳しい場合は、偏光性能が若干低いが耐久性に優れる二色性染料により染色した染料系偏光フィルムが用いられる。
上記保護フィルム上には、更に、表面コート層が形成されていてもよい。上記表面コート層として、例えば、ウレタンアクリレート等からなるハードコート層等が挙げられる。【００３５】
上記偏光板は、上記範囲の接触角に調整するために、上記透明接着剤が付着している側の表面が表面改質処理されていてもよい。
上記表面改質処理は特に限定されず、例えば、プラズマ処理、コロナ処理、ＵＶオゾン照射処理、親水シランカップリング処理、金属酸化物による蒸着又はスパッタリング、化学的エッチング処理等が挙げられる。なかでも、処理が容易であることから、プラズマ処理、コロナ処理又はＵＶオゾン照射処理が好ましく、プラズマ処理又はコロナ処理がより好ましい。
上記プラズマ処理の方法は特に限定されず、例えば、常圧プラズマ処理装置（例えば、積水化学工業社製ＡＰ−Ｔ０１等）を用い、酸素濃度５００〜１０００ｐｐｍ、処理速度０．１〜１．５ｍ／ｍｉｎの条件下実施する方法が挙げられる。上記コロナ処理の方法は特に限定されず、例えば、コロナ処理装置（例えば、春日電機社製ＡＧＩ０２０等）の高周波電源を用い、処理速度０．１〜１ｍ／ｍｉｎの条件下実施する方法が挙げられる。【００３６】
図１は、本発明の透明接着剤付き偏光板の一例を模式的に示す断面図である。
図１に示す透明接着剤付き偏光板３は、偏光板２の表面に透明接着剤１が付着しており、偏光板２の透明接着剤１が付着している側の表面２ｘは、ＪＩＳ  Ｒ−３２５７に基づく水に対する接触角が上述した範囲に調整されている。
なお、図１において偏光板２は、ポリビニルアルコール層２ａの両面に、保護フィルム２ｂが貼り合わせられ、保護フィルム２ｂ上には更にハードコート層２ｃが形成されているが、本発明の透明接着剤付き偏光板において偏光板はこのような構成に限定されない。【００３７】
本発明の透明接着剤付き偏光板を製造する方法は特に限定されず、例えば、上記透明接着剤と上記偏光板とを積層して７０〜８５℃付近に加熱すれば容易に上記偏光板の表面に上記透明接着剤を付着させることができる。なお、常圧にて上記透明接着剤と上記偏光板とを積層してから加熱と同時に加圧を行うオートクレーブ（ＡＣＶ）処理を行ってもよい。
また、上記透明接着剤と上記偏光板とを積層して８５℃付近に加熱して上記偏光板の表面に上記透明接着剤を付着させた後、更に真空ラミネータにて例えば１気圧にて７０℃、３０分の予備加熱圧着を行ってから、加熱と同時に加圧を行うオートクレーブ（ＡＣＶ）処理を７０℃、３０分行うことで、上記透明接着剤と上記偏光板との貼り合わせ時の気泡の巻き込みを抑制することができる。【００３８】
本発明の透明接着剤付き偏光板は、携帯情報端末等に用いられるタッチパネルに組み込まれることが好ましい。
本発明の透明接着剤付き偏光板が組み込まれるタッチパネルの構成は、偏光板上に透明接着剤が積層されていれば特に限定されず、例えば、アウトセル型、カバーガラス一体型（いわゆるＯＧＳ：ｏｎｅ  ｇｌａｓｓ  ｓｏｌｕｔｉｏｎ）、カバーシート一体型、オンセル型、インセル型等が挙げられる。本発明の透明接着剤付き偏光板が組み込まれるタッチパネルの方式も特に限定されず、例えば、抵抗膜式、静電容量式、光学式、超音波式、音響波照合式等の、携帯情報端末、平面型又はフレキシブル画像表示装置等に通常使用されるものを用いることができる。【００３９】
上記アウトセル型のタッチパネルにおいては、表面保護パネルの下に、酸化インジウムスズ（ＩＴＯ）等からなるタッチパネル配線が形成されたフィルムが配置されており、このタッチパネル配線付きフィルムの下に、偏光板、ディスプレイが順に設けられている。上記表面保護パネルは特に限定されず、例えば、ガラス板、樹脂板（例えば、ポリカーボネート板、アクリル板）等の、携帯情報端末、平面型又はフレキシブル画像表示装置等に通常使用されるものを用いることができる。【００４０】
上記カバーガラス一体型（いわゆるＯＧＳ：ｏｎｅ  ｇｌａｓｓ  ｓｏｌｕｔｉｏｎ）又はカバーシート一体型のタッチパネルは、表面保護パネルであるガラス板、樹脂フィルム（例えば、ポリエステルフィルム）等にタッチパネル配線を施したものであり、このようなタッチパネル配線付きガラス板、タッチパネル配線付き樹脂フィルム等の下に、偏光板、ディスプレイが順に設けられている。
上記タッチパネル配線付きガラス板、タッチパネル配線付き樹脂フィルム等のタッチパネル配線上には、更に、例えばウレタンアクリレート等からなるハードコート層が形成されていてもよい。【００４１】
上記オンセル型又はインセル型のタッチパネルは、ディスプレイ内部にタッチパネル配線を形成することで、ディスプレイにタッチパネル機能を内蔵させたものであり、表面保護パネルの下に、偏光板、タッチパネル機能を内蔵したディスプレイが順に設けられている。上記表面保護パネルは特に限定されず、例えば、ガラス板、樹脂板（例えば、ポリカーボネート板、アクリル板）等の、携帯情報端末、平面型又はフレキシブル画像表示装置等に通常使用されるものを用いることができる。【００４２】
ガラス板、樹脂板、樹脂フィルム、タッチパネル配線付きガラス板及びタッチパネル配線付き樹脂フィルムからなる群より選択される少なくとも１種の被着体と、本発明の透明接着剤付き偏光板とを含むタッチパネルであって、上記被着体と上記偏光板とが上記透明接着剤を介して積層されているタッチパネルもまた、本発明の１つである。
本発明のタッチパネルにおいては、上記偏光板と同様に、上記被着体の上記透明接着剤が付着している側の表面のＪＩＳ  Ｒ−３２５７に基づく水に対する接触角が調整されていてもよい。また、接触角の調整のために、上記被着体の上記透明接着剤が付着している側の表面が表面改質処理されていてもよい。これにより、上記透明接着剤と上記偏光板との付着面だけでなく、高温高湿下に晒された場合に上記被着体と上記透明接着剤との付着面に発泡が生じる現象も抑制することができる。【００４３】
図２は、本発明のタッチパネルの一例を模式的に示す断面図である。
図２に示すタッチパネル６は、カバーガラス一体型（いわゆるＯＧＳ：ｏｎｅ  ｇｌａｓｓ  ｓｏｌｕｔｉｏｎ）のタッチパネルである。図２に示すタッチパネル６においては、タッチパネル配線付きガラス板４の下に、偏光板２、ディスプレイが順に設けられている（なお、図２には、偏光板２とディスプレイとを含む液晶ディスプレイモジュール５を示す）。タッチパネル配線付きガラス板４と偏光板２とは、透明接着剤１を介して積層されている。
なお、図２においてタッチパネル配線付きガラス板４は、ガラス板４ａにタッチパネル配線４ｂが施され、タッチパネル配線４ｂ上には更にハードコート層４ｃが形成されている。【００４４】
本発明のタッチパネルの用途は特に限定されないが、例えば、携帯情報端末（例えば、スマートフォン、タブレット）、ＬＣＤ、ＥＬ、ＰＤＰ等の画像表示パネルを用いた平面型又はフレキシブル画像表示装置（例えば、電子ペーパー、ＰＤＡ、ＴＶ、ゲーム機）等に本発明のタッチパネルを用いることができる。
【発明の効果】
【００４５】
本発明によれば、携帯情報端末等に用いられるタッチパネルに組み込まれる透明接着剤付き偏光板であって、打ち抜き加工時に打ち抜き刃に対して糊残りが少なく、高温高湿下に晒された場合であっても透明接着剤と偏光板との付着面に発泡が生じにくい透明接着剤付き偏光板を提供することができる。また、本発明によれば、該透明接着剤付き偏光板を組み込んだタッチパネルを提供することができる。
【図面の簡単な説明】
【００４６】
【図１】本発明の透明接着剤付き偏光板の一例を模式的に示す断面図である。
【図２】本発明のタッチパネルの一例を模式的に示す断面図である。
【発明を実施するための形態】
【００４７】
以下に実施例を掲げて本発明を更に詳しく説明するが、本発明はこれら実施例のみに限定されない。
【００４８】
（ポリビニルブチラール樹脂（１）の製造）
攪拌装置を備えた反応機に、イオン交換水２７００ｍＬ、平均重合度１８００、鹸化度９９．３モル％のポリビニルアルコールを３００ｇ投入し、攪拌しながら加熱溶解し、溶液を得た。次に、この溶液に触媒として３５重量％塩酸を、塩酸濃度が０．２重量％となるように添加し、温度を１５℃に調整した後、攪拌しながらｎ−ブチルアルデヒド（ｎ−ＢＡ）２１ｇを添加した。その後、ｎ−ブチルアルデヒド（ｎ−ＢＡ）１４５ｇを添加したところ、白色粒子状のポリビニルブチラール樹脂が析出した。析出してから１５分後に、３５重量％塩酸を、塩酸濃度が１．８重量％になるように添加し、５０℃に加熱し、５０℃で２時間熟成させた。次いで、溶液を冷却し、中和した後、ポリビニルブチラール樹脂を水洗し、乾燥させることにより、ポリビニルブチラール樹脂（１）を得た。水酸基量は３１．０モル％、アセチル基量は０．７モル％、ブチラール化度（Ｂｕ化度）は６８．３モル％であった。
【００４９】
（ポリビニルブチラール樹脂（２）及び（３）の製造）
表１に示す配合及び条件に基づき、ポリビニルブチラール樹脂（１）と同様にポリビニルブチラール樹脂（２）及び（３）を製造した。
【００５０】
（実施例１〜２５、比較例１〜８）
（１）透明接着剤の製造
得られたポリビニルブチラール樹脂（１）〜（３）を用いて、表２に示す可塑化ポリビニルアセタール樹脂の配合にて以下の製膜を実施した。
得られたポリビニルブチラール樹脂（表１に示したブチラール化度（Ｂｕ化度）、水酸基量、アセチル基量を有する）１００重量部に対して、可塑剤としてトリエチレングリコール−ジ−２−エチルヘキサノエート（３ＧＯ）を表２に示す配合量で添加し、充分に混練し、混練物を得た。得られた混練物をプレス成型機でプレス成型してシート状に製膜し、表２に示す膜厚の透明接着剤を得た。
【００５１】
（２）偏光板の表面改質処理
表２に示す処理方法及び処理速度にて偏光板（日東電工社製「ＳＥＧ１４２５ＤＵ」）の表面改質処理を実施した。
プラズマ処理は、積水化学工業社製常圧プラズマ処理装置（ＡＰ−Ｔ０１）を用い、酸素濃度１０００ｐｐｍの条件下実施した。コロナ処理は、春日電機社製ＡＧＩ０２０の高周波電源を用い、１７ｍｍφ長さ４１０ｍｍのセラミック電極を用いて実施した。
プラズマ処理又はコロナ処理を行ってから５分後に、偏光板の処理面の水に対する接触角を、ＪＩＳ  Ｒ−３２５７に準じて、接触角測定装置（ＫＳＶ社製「ＣＡＭ２００」）を用いて測定した。測定された接触角を表２に示す。
【００５２】
（３）積層体の製造
被着体としてガラス板、ＩＴＯ−ＰＥＴフィルム又はタッチパネル配線付きガラス板（表２中、ＯＧＳ）を用いた。なお、タッチパネル配線付きガラス板（表２中、ＯＧＳ）については、上記（２）偏光板の表面改質処理と同様にして表面改質処理及び接触角の測定を行った。
５０ｍｍ×５０ｍｍのトムソン刃で打ち抜いた透明接着剤を５０ｍｍ×５０ｍｍの偏光板と５０ｍｍ×５０ｍｍの被着体との間に挟んだ。次いで、被着体を下面にして偏光板の上面をＳＮ−ゴムローラー（１号１００ｍｍ幅）を用いて押さえて被着体と偏光板とを貼り合わせ、７０℃、０．５ＭＰａのオートクレーブに入れて３０分加熱し、被着体（ガラス板、ＩＴＯ−ＰＥＴフィルム又はタッチパネル配線付きガラス板（表２中、ＯＧＳ））／透明接着剤（表２中、ＰＶＢ）／偏光板が順に積層された積層体を得た。このとき、透明接着剤と偏光板との付着面に気泡がないことを確認し、タッチパネル配線付きガラス板（表２中、ＯＧＳ）については透明接着剤とＯＧＳとの付着面に気泡がないことを確認した。なお、上記（２）偏光板の表面改質処理から積層体を得るまでの操作を１時間以内で行った。
透明接着剤と偏光板との付着面に気泡がないことを確認した後、偏光板の裏面に透明アクリル粘着剤を用いてガラス板を貼り付け、表２に示す構成の積層体を得た。
【００５３】
（比較例９〜２６）
（１）アクリル共重合樹脂（４）の製造
攪拌機、還流冷却管、温度計、窒素ガス導入口を備えた反応容器に、ｎ−ブチルアクリレート６５．０重量部、メチルメタクリレート２６．０重量部、エチルアクリレート４．０重量部、ヒドロキシエチルアクリレート１．０重量部、アクリル酸４．０重量部と重合開始剤として２，２’−アゾビスイソブチルニトリル０．２重量部とを酢酸エチル１００重量部に溶解し、窒素置換後、８０℃で８時間重合してアクリル共重合樹脂（４）を得た。
得られたアクリル共重合樹脂（４）をテトラヒドロフラン（ＴＨＦ）によって５０倍希釈して得られた希釈液をフィルター（材質：ポリテトラフルオロエチレン、ポア径：０．２μｍ）で濾過し、測定サンプルを調製した。この測定サンプルをゲルパーミエーションクロマトグラフ（Ｗａｔｅｒｓ社製、２６９０  Ｓｅｐａｒａｔｉｏｎｓ  Ｍｏｄｅｌ）に供給して、サンプル流量１ミリリットル／ｍｉｎ、カラム温度４０℃の条件でＧＰＣ測定を行い、アクリル共重合樹脂（４）のポリスチレン換算分子量を測定して、重量平均分子量（Ｍｗ）を求めた。得られたアクリル共重合樹脂（４）の重量平均分子量は６５万であった。
カラムとしてはＧＰＣ  ＬＦ−８０４（昭和電工社製）を用い、検出器としては示差屈折計を用いた。
【００５４】
（２）透明接着剤の製造
得られたアクリル共重合樹脂１００重量部を酢酸エチルで希釈し樹脂固形分４５％の粘着剤溶液を得た。上記粘着剤溶液１００重量部に対し、イソシアネート系架橋剤（日本ポリウレタン社製コロネートＬ−４５、固形分４５％）を１重量部添加し１５分攪拌後、厚み５０μｍの離型ＰＥＴフィルムの離型処理面に乾燥後の厚さが２００μｍになるように塗工して、８０℃で１５分間乾燥した。更に得られた粘着剤層の上に、離型処理面が粘着剤層に接するようにして新たに用意した離型ＰＥＴフィルムを重ね合わせて積層体を得た。その後シートを２３℃で５日間養生し、離型ＰＥＴフィルムが両面に貼り付けられた透明接着剤（厚み２００μｍ）を得た。
【００５５】
（３）偏光板の表面改質処理
表４に示す処理方法及び処理速度にて、実施例１と同様にして偏光板の表面改質処理を実施した。
【００５６】
（４）積層体の製造
実施例１と同様にして、被着体（ガラス板又はＩＴＯ−ＰＥＴフィルム）／透明接着剤（表４中、アクリル共重合樹脂）／偏光板が順に積層された積層体を得た。このとき、透明接着剤と偏光板との付着面に気泡がないことを確認した。
透明接着剤と偏光板との付着面に気泡がないことを確認した後、偏光板の裏面に透明アクリル粘着剤を用いてガラス板を貼り付け、表４に示す構成の積層体を得た。
【００５７】
＜評価＞
実施例、比較例で得られた透明接着剤及び積層体について下記の評価を行った。結果を表２及び４に示した。
【００５８】
（１）発泡性
透明接着剤と偏光板との付着面に気泡がないことを確認したのち、積層体を８５℃、８５％の環境に投入し、５時間経過後の積層体の外観を目視にて確認した。透明接着剤と偏光板との付着面に目視で確認できる１００μｍφ以上の気泡がない状態を「◎」とし、５００μｍφ以上の気泡がない状態を「○」とし、５００μｍφ以上の気泡が存在する状態を「×」とした。
【００５９】
（２）糊残り性
透明接着剤を５０ｍｍ×５０ｍｍのトムソン刃で５０回打ち抜いたときに、トムソン刃への透明接着剤の付着発生（糊残り）の有無を目視により確認した。トムソン刃に糊残りが発生しなかったものを「○」とし、糊残りが発生したものを「×」とした。
【００６０】
【表１】
2016093280.tif 000003
【００６１】
【表２】
2016093280.tif 000004
【００６２】
【表３】
2016093280.tif 000005
【００６３】
【表４】
2016093280.tif 000006
【産業上の利用可能性】
【００６４】
本発明によれば、携帯情報端末等に用いられるタッチパネルに組み込まれる透明接着剤付き偏光板であって、打ち抜き加工時に打ち抜き刃に対して糊残りが少なく、高温高湿下に晒された場合であっても透明接着剤と偏光板との付着面に発泡が生じにくい透明接着剤付き偏光板を提供することができる。また、本発明によれば、該透明接着剤付き偏光板を組み込んだタッチパネルを提供することができる。
【符号の説明】
【００６５】
１    透明接着剤
２    偏光板
２ａ  ポリビニルアルコール層
２ｂ  保護フィルム
２ｃ  ハードコート層
２ｘ  偏光板の透明接着剤が付着している側の表面
３    透明接着剤付き偏光板
４    タッチパネル配線付きガラス板
４ａ  ガラス板
４ｂ  タッチパネル配線
４ｃ  ハードコート層
５    液晶ディスプレイモジュール
【図１】
2016093280.tif 000007
【図２】
2016093280.tif 000008
【国際調査報告】
2016093280.tif 000009
2016093280.tif 000010
2016093280.tif 000011
2016093280.tif 000012